(57)【要約】【課題】透明性が高く、湿度変化に対する寸法安定性に優れ、湿度が変化してもボコツキが生じにくい透明紙を提供する。【解決手段】本発明の透明紙は、全光線透過率が８０％以上且つヘイズ度が６０％以下である透明紙であって、下記の変則フリーネスが１００〜６００ｍｌのパルプと、水溶性樹脂及び水分散性樹脂の少なくとも一方からなる水性樹脂とを含み、前記水性樹脂は、水性樹脂濃度が１０質量％となるように調製された水性樹脂含有液のＢ型粘度が、３５ｍＰａ・ｓ以下となる樹脂であり、該水性樹脂の含有割合が０．１〜５０質量％である。変則フリーネス：ＪＩＳ  Ｐ８１２１に規定のカナダ標準ろ水度法において、パルプ採取量を３ｇから０．３ｇに、ＪＩＳ規格スクリーンプレートから８０メッシュワイヤーに変更して測定したフリーネス。【選択図】なし【特許請求の範囲】
【請求項１】
ＪＩＳ  Ｋ７３６１で規定される全光線透過率が８０％以上、且つ、ＪＩＳ  Ｋ７３６１で規定されるヘイズ度が６０％以下である透明紙であって、
下記の変則フリーネスが１００〜６００ｍｌのパルプと、水溶性樹脂及び水分散性樹脂の少なくとも一方からなる水性樹脂とを含み、
前記水性樹脂は、水性樹脂濃度が１０質量％となるように調製された水性樹脂含有液の、ＪＩＳ  Ｚ８８０３−１に規定される２５℃でのＢ型粘度が、３５ｍＰａ・ｓ以下となる樹脂であり、
該水性樹脂の含有割合が０．１〜５０質量％である、透明紙。
（変則フリーネス）
ＪＩＳ  Ｐ８１２１に規定のカナダ標準ろ水度法において、パルプ採取量を３ｇから０．３ｇに、ＪＩＳ規格スクリーンプレートから８０メッシュワイヤーに変更して測定したフリーネス。
【請求項２】
前記水性樹脂が、スチレン・（メタ）アクリル酸共重合体である、請求項１に記載の透明紙。
【発明の詳細な説明】
【技術分野】
【０００１】
本発明は、透明紙に関する。
【背景技術】
【０００２】
プラスチック製の透明フィルムの代替材料として、木材パルプを主成分とした透明紙が知られており、近年、環境保護意識の高まりから、化石燃料の使用量が少ない材料として注目されている。
透明紙としては、例えば、パルプを高度に叩解したパルプ原料を抄紙した後、スーパーカレンダー処理して、パルプ繊維間の空気を排除し、繊維間を密着させて得たものが知られている（特許文献１）。
また、透明紙として、叩解を進めた緻密な基紙を湿潤状態にし、合成樹脂の透明化剤を塗布して得たものが知られている（特許文献２）。
【先行技術文献】
【特許文献】
【０００３】
【特許文献１】特開平８−１９９４９９号公報
【特許文献２】特開２００３−２０１６９４号公報
【発明の概要】
【発明が解決しようとする課題】
【０００４】
しかし、特許文献１に記載の透明紙は、湿度変化に対する寸法安定性が不充分であり、湿度が変化すると、寸法変化が生じて、視認可能な大きな凹凸の形成（「ボコツキ」と称される不良現象）が生じることがあった。
特許文献２に記載の透明紙でも、湿度変化に対する寸法安定性は充分に改善されておらず、湿度が変化すると、ボコツキが生じることがあった。
透明紙にボコツキが生じると、透明性にムラが生じ、透明紙を通して文字やバーコードを読み取る用途に対して適用が困難になった。パルプの叩解度を抑えれば、寸法安定性は改善されるが、その場合には透明性が低くなる傾向にあった。
本発明は、透明性が高く、湿度変化に対する寸法安定性に優れ、湿度が変化してもボコツキが生じにくい透明紙を提供することを目的とする。
【課題を解決するための手段】
【０００５】
本発明の透明紙は、ＪＩＳ  Ｋ７３６１で規定される全光線透過率が８０％以上、且つ、ＪＩＳ  Ｋ７３６１で規定されるヘイズ度が６０％以下である透明紙であって、下記の変則フリーネスが１００〜６００ｍｌのパルプと、水溶性樹脂及び水分散性樹脂の少なくとも一方からなる水性樹脂とを含み、前記水性樹脂は、水性樹脂濃度が１０質量％となるように調製された水性樹脂含有液の、ＪＩＳ  Ｚ８８０３−１に規定される２５℃でのＢ型粘度が、３５ｍＰａ・ｓ以下となる樹脂であり、該水性樹脂の含有割合が０．１〜５０質量％である。
（変則フリーネス）
ＪＩＳ  Ｐ８１２１に規定のカナダ標準ろ水度法において、パルプ採取量を３ｇから０．３ｇに、ＪＩＳ規格スクリーンプレートから８０メッシュワイヤーに変更して測定したフリーネス。
本発明の透明紙においては、前記水性樹脂が、スチレン・（メタ）アクリル酸共重合体であることが好ましい。
【発明の効果】
【０００６】
本発明の透明紙は、透明性が高く、湿度変化に対する寸法安定性に優れ、湿度が変化してもボコツキが生じにくい。
【発明を実施するための形態】
【０００７】
本発明の透明紙は、パルプと水性樹脂とを含有し、ＪＩＳ  Ｋ７３６１で規定される全光線透過率が８０％以上、且つ、ＪＩＳ  Ｋ７３６１で規定されるヘイズ度が６０％以下の紙である。
透明紙の全光線透過率が８０％未満又はヘイズ度が６０％超であると、透明性が低いため、透明紙を通して文字やバーコードを読み取ることが困難になる。
透明紙の坪量は、１０〜１００ｇ／ｍ２であることが好ましく、２０〜４５ｇ／ｍ２であることがより好ましい。透明紙の坪量が前記下限値以上であれば、寸法安定性がより高くなり、また、皺の発生を抑制でき、破断も防止できる。一方、透明紙の坪量が前記上限値以下であれば、充分に高い透明性を確保でき、しかも、可撓性及び加工時の作業性が高くなる。
【０００８】
透明紙を構成するパルプは、下記測定方法で測定する変則フリーネスが１００〜６００ｍｌのパルプである。ここで、変則フリーネスは、ＪＩＳ  Ｐ８１２１に規定のカナダ標準ろ水度法において、パルプ採取量を３ｇから０．３ｇに、ＪＩＳ規格スクリーンプレートから８０メッシュワイヤーに変更して測定したフリーネス（ろ水度）である。
パルプの変則フリーネスが前記下限値未満であると、透明紙の寸法安定性が低くなり、ボコツキが生じやすくなり、前記上限値を超えると、透明紙の透明性が低くなることがある。
パルプの変則フリーネスは、１５０〜５００ｍｌであることが好ましく、２００〜４００ｍｌであることがより好ましい。
【０００９】
変則フリーネスが前記範囲のパルプは、通常の抄紙で使用するパルプを作製するときよりも細かく粉砕するようにパルプ原料を叩解することにより得られる。
パルプ原料としては、針葉樹漂白化学パルプ、広葉樹漂白化学パルプ、コットンリンター、古紙パルプ、機械パルプ等が挙げられ、これらは１種単独で使用してもよいし、２種以上を併用してもよい。前記パルプ原料のなかでも、透明紙の透明性がより高くなることから、針葉樹漂白化学パルプ、広葉樹漂白化学パルプが好ましい。漂白化学パルプは、クラフト法、サルファイト法等の方法で木材を処理して得たパルプである。
叩解の際には、ディスクリファイナー、コニカルリファイナー、円筒型リファイナー等の各種叩解機を使用することができる。
【００１０】
透明紙においては、パルプが主成分であり、具体的には、透明紙におけるパルプの含有割合は５０〜９９．９質量％であることが好ましく、７０〜９９．５質量％であることがより好ましく、８０〜９９質量％であることがさらに好ましい。透明紙におけるパルプの含有割合が前記下限値以上であれば、容易に抄紙でき、前記上限値以下であれば、水性樹脂を充分に含有させることができ、透明紙の寸法安定性をより向上させることができる。
【００１１】
水性樹脂は、水溶性樹脂又は水分散性樹脂の少なくとも一方である。
水溶性樹脂としては、例えば、セルロース誘導体、水溶性高分子が挙げられる。
セルロース誘導体としては、カルボキシメチルセルロース、ヒドロキシプロピルメチルセルロース等が挙げられる。
水溶性高分子としては、例えば、ポリビニルピロリドン、ポリアクリルアミド、ポリエチレンオキサイド、カルボキシ基やスルホ基等の酸基を有する高分子（例えば、スチレン・アクリル酸共重合体）等が挙げられる。
水分散性樹脂としては、ワックスのエマルジョン、非水溶性高分子のエマルジョンが挙げられる。
ワックスとしては、パラフィン、高級脂肪酸、脂肪酸アミド、脂肪酸アルコールエステル等が挙げられる。
非水溶性高分子としては、ポリアクリル酸エステル、ポリメタクリル酸エステル、ポリ塩化ビニル、ポリ酢酸ビニル、ポリスチレン、ポリエステル、ポリウレタン、ポリアミド、およびそれらの共重合体等が挙げられる。
前記水溶性樹脂及び前記水分散性樹脂は、１種を単独で使用してもよいし、２種以上を併用してもよい。
前記水性樹脂のなかでも、透明性及び寸法安定性の向上効果が大きいことから、スチレン単位とアクリル酸単位又はメタクリル酸単位とを有するスチレン・（メタ）アクリル酸共重合体が好ましい。スチレン・（メタ）アクリル酸共重合体は、スチレン単位、アクリル酸単位及びメタクリル酸単位以外のモノマー単位（アクリル酸エステル単位、メタクリル酸エステル単位等）を有しても構わない。
スチレン・（メタ）アクリル酸エステル共重合体の酸価は５０〜５００ｍｇＫＯＨ／ｇであることが好ましく、１５０〜３００ｍｇＫＯＨ／ｇであることがより好ましい。スチレン・（メタ）アクリル酸エステル共重合体の酸価が前記下限値以上であれば、透明紙の寸法安定性をより向上させることができ、前記上限値以下であれば、容易にスチレン・（メタ）アクリル酸エステル共重合体を得ることができる。
【００１２】
前記水性樹脂は、水性樹脂濃度が１０質量％となるように調製された水性樹脂含有液のＢ型粘度が３５ｍＰａ・ｓ以下、好ましくは２０ｍＰａ・ｓ以下、より好ましくは１０ｍＰａ・ｓ以下となる樹脂である。ここで、Ｂ型粘度は、ＪＩＳ  Ｚ８８０３−１に規定される２５℃での粘度である。
上記のＢ型粘度は水性樹脂の平均分子量の指標となる。すなわち、上記水性樹脂含有液のＢ型粘度が低い程、水性樹脂の平均分子量が小さい傾向にある。したがって、水性樹脂含有液のＢ型粘度が３５ｍＰａ・ｓ以下の水性樹脂は、平均分子量が小さいものである。
水性樹脂濃度が１０質量％の水性樹脂含有液のＢ型粘度が３５ｍＰａ・ｓを超える水性樹脂は、分子量が大きく、パルプ間への浸透性が低いため、透明紙の寸法安定性を高くできないことがある。また、前記水性樹脂含有液のＢ型粘度が３５ｍＰａ・ｓを超える水性樹脂は、パルプ間への浸透性が不均一になるため、透明紙の透明性の均一性が低くなる傾向にある。
【００１３】
透明紙における水性樹脂の含有割合は０．１〜５０質量％であり、０．５〜３０質量％であることが好ましく、１．０〜１５質量％であることがより好ましい。ここで、透明紙に含まれる水性樹脂の含有割合は、透明紙を加熱して熱分解し、発生したガスを、ガスクロマトグラフィーを用いて分析することで測定される。
透明紙における水性樹脂の含有割合が前記下限値未満であると、透明紙の寸法安定性が低下し、ボコツキが起こりやすくなり、また、透明性の均一性も低くなることがある。一方、水性樹脂の含有割合が前記上限値を超えると、透明性、特にヘイズ度が大きくなり、透明紙を通して文字やバーコードを読み取ることが困難になる。
【００１４】
また、透明紙には、レーヨン、ポリビニルアルコール繊維、ポリアミド繊維、ポリエステル繊維等、パルプ以外の繊維が、本発明の効果を損なわない範囲で含まれてもよい。
さらに、透明紙には、水性樹脂の浸透性を阻害しない範囲で、通常の抄紙に使用される添加剤、例えば、サイズ剤、サイズ定着剤、湿潤紙力剤、ろ水性向上剤が含まれても構わない。
【００１５】
本発明の透明紙は、例えば、下記（ａ）又は（ｂ）の製造方法で製造することができる。
（ａ）変則フリーネスが前記範囲のパルプを含むスラリーを抄紙して基紙を作製し、その基紙に、水性樹脂を含む塗工液を塗工、含浸させ、必要に応じてサイズプレスし、乾燥させた後、カレンダー処理する方法。
（ｂ）変則フリーネスが前記範囲のパルプ及び水性樹脂を含むスラリーを抄紙して基紙を作製し、必要に応じてサイズプレスし、乾燥させた後、カレンダー処理する方法。
【００１６】
上記（ａ）及び（ｂ）の製造方法において、抄紙の際に使用される抄紙機としては特に制限されず、例えば、長網抄紙機、ツインワイヤー抄紙機、オントップ型ツインワイヤー抄紙機等が挙げられる。
（ａ）の方法において、水性樹脂を含む塗工液を基紙に塗工する方法としては特に限定されず、グラビアコーター、ブレードコーター、エアナイフコーター、ロールコーター、バーコーター等の各種塗工装置や含浸機を用いて塗工する方法を適用できる。前記塗工装置のなかでは、水性樹脂を含む塗工液を基紙に含浸させやすいことから、ロールコーターが好ましい。
また、水性樹脂を含む塗工液の塗工はサイズプレスと兼ねてもよい。
（ｂ）の方法において、パルプ及び水性樹脂を含むスラリーには、通常の抄紙の際に使用される添加剤が添加されてもよい。
（ａ）及び（ｂ）の製造方法において、カレンダー処理の際に用いられるカレンダー設備としては、マシンカレンダー、ソフトカレンダー、スーパーカレンダー、グロスカレンダー等が挙げられる。
【００１７】
上記（ａ）及び（ｂ）の製造方法によれば、全光線透過率が８０％以上且つヘイズ度が６０％以下の透明紙を容易に得ることができる。
すなわち、上記特定範囲の変則フリーネスのパルプに上記特定の水性樹脂を含有させた場合には、カレンダー処理によってパプル繊維の空気を排除する通常の透明紙の製造工程により、透明紙の全光線透過率を容易に８０％以上且つヘイズ度を６０％以下にできる。
【００１８】
本発明の透明紙では、前記水性樹脂を含むことで、透明性を高めつつ、湿度変化に対する寸法安定性を向上させている。
すなわち、本発明で使用する水性樹脂は分子量が小さいため、浸透性が高く、紙内部のパルプ間にも浸透しやすい。パルプ間に浸透した水性樹脂は、セルロールのヒドロキシ基を被覆することができる。セルロースのヒドロキシ基を水性樹脂で被覆することにより、セルロースのヒドロキシ基への水分子の吸着を抑制できる。これにより、パルプを吸湿しにくくするため、パルプ吸湿による寸法変化を抑制できる。したがって、透明紙が前記水性樹脂を含むことで、湿度が変化してもボコツキを抑制できる。
また、パルプ間の空隙が水性樹脂で埋められるため、透明紙の光の散乱性を低下させることができる。したがって、前記水性樹脂を含むことで、透明紙の透明性は高くなり、しかも、その透明性の均一性も高くなる。よって、本発明の透明紙は、プラスチック製透明フィルムの代替材料として充分に使用できる。
また、水性樹脂を含む透明紙は支障なくリサイクルできる。すなわち、透明紙をパルパーにて再溶解したときに水性樹脂は水に移行して容易に除去されるため、リサイクル紙の製紙を阻害することはない。
【００１９】
透明紙は窓付き封筒の窓として好適に使用される。
本発明の透明紙を窓に用いた場合、窓付き封筒を作製する際、窓の寸法が安定するため、封筒に設計通りに糊付けしやすくなり、また、糊付け後には、皺及びたわみの発生を防止できる。
また、窓の透明性が高く、均一であり、ボコツキが抑制されているため、封筒の封入物の、窓に重なる部分は、窓を通しても鮮明に見える。したがって、封筒の封入物の、窓に重なる部分に文字又はバーコードが印刷されている場合、窓を通して文字又はバーコードを容易に読み取ることができる。
【実施例】
【００２０】
以下に、実施例と比較例を示して本発明をより詳細に説明する。ただし、本発明は、下記実施例に限定されない。
なお、以下の例におけるＢ型粘度は、ＪＩＳ  Ｚ８８０３−１に規定される２５℃での粘度である。
【００２１】
（実施例１）
ダブルディスクリファイナーを用い、針葉樹クラフトパルプ（ＮＢＫＰ）１００質量％を、変則フリーネスが２５０ｍｌになるように叩解して、叩解パルプを含むスラリーを得た。
そのスラリーに硫酸バンド及びろ水性向上剤を添加して、抄紙用パルプスラリーを調製した。その際、抄紙用パルプスラリーのパルプ濃度を、スラリーを１００質量％とした際の４．０質量％に、硫酸バンドを、スラリーを１００質量％とした際の１．０質量％に、ろ水性向上剤を、スラリーを１００質量％とした際の０．５質量％とした。
次いで、上記抄紙用パルプスラリーを、長網抄紙機を用いて抄紙して基紙を得た後、その基紙を、２ロールのサイズプレス機を用いてサイズプレスした。その際、サイズプレス液として、スチレン・アクリル酸共重合体（ジョンクリル５７Ｊ、ＢＡＳＦジャパン製、スチレン・アクリル酸共重合体濃度１０質量％の溶液におけるＢ型粘度が５ｍＰａ・ｓ）とを含むものを使用した。また、サイズプレスでは、サイズプレス後の紙の全固形分を１００質量％とした際、スチレン・アクリル酸共重合体固形分の含有割合が５．４質量％となるように、且つ、紙の水分量が２０質量％となるように、サイズプレス液を塗工した。
その後、サイズプレスした紙を、スーパーカレンダー処理して、透明紙を得た。
【００２２】
（実施例２）
サイズプレス後の紙の全固形分を１００質量％とした際、スチレン・アクリル酸共重合体固形分の含有割合が１．４質量％となるように、サイズプレス液を塗工した以外は実施例１と同様にして、透明紙を得た。
【００２３】
（実施例３）
サイズプレス後の紙の全固形分を１００質量％とした際、スチレン・アクリル酸共重合体固形分の含有割合が１２．５質量％となるように、サイズプレス液を塗工した以外は実施例１と同様にして、透明紙を得た。
【００２４】
（実施例４）
ＮＢＫＰを変則フリーネスが４５０ｍｌとなるように叩解して叩解パルプを含むスラリーを作製し、このスラリーを用いた以外は実施例１と同様にして、透明紙を得た。
【００２５】
（実施例５）
スチレン・アクリル酸共重合体を、濃度１０質量％の溶液におけるＢ型粘度が１５ｍＰａ・ｓになるものに変更した以外は実施例１と同様にして、透明紙を得た。
【００２６】
（実施例６）
スチレン・アクリル酸共重合体を、濃度１０質量％の溶液におけるＢ型粘度が３０ｍＰａ・ｓになるものに変更した以外は実施例１と同様にして、透明紙を得た。
【００２７】
（実施例７）
サイズプレス後の紙の全固形分を１００質量％とした際、スチレン・アクリル酸共重合体固形分の含有割合が０．１質量％となるように、サイズプレス液を塗工した以外は実施例１と同様にして、透明紙を得た。
【００２８】
（実施例８）
サイズプレス後の紙の全固形分を１００質量％とした際、スチレン・アクリル酸共重合体固形分の含有割合が３０質量％となるように、サイズプレス液を塗工した以外は実施例１と同様にして、透明紙を得た。
【００２９】
（比較例１）
サイズプレス液を水に変更した以外は実施例１と同様にして透明紙を得た。
【００３０】
（比較例２）
スチレン・アクリル酸共重合体を、濃度１０質量％の溶液におけるＢ型粘度が４０ｍＰａ・ｓになるものに変更した以外は実施例１と同様にして、透明紙を得た。
【００３１】
（比較例３）
ＮＢＫＰを変則フリーネスが５０ｍｌとなるように叩解して叩解パルプを含むスラリーを作製し、このスラリーを用いた以外は実施例１と同様にして、透明紙を得た。
【００３２】
（比較例４）
ＮＢＫＰを変則フリーネスが６１０ｍｌとなるように叩解して叩解パルプを含むスラリーを作製し、このスラリーを用いた以外は実施例１と同様にして、透明紙を得た。
なお、本例における叩解パルプについて、ＪＩＳ  Ｐ８１２１に規定のカナダ標準ろ水度法に従って通常のフリーネスを測定したところ、５０ｍｌであった。
【００３３】
＜評価＞
得られた透明紙について、全光線透過率、ヘイズ度、透明性の均一性、透明紙を通しての文字の読み取りやすさ、寸法変化率、ボコツキの発生を以下の方法で測定又は評価した。結果を表１，２に示す。
【００３４】
［全光線透過率、ヘイズ度］
ＪＩＳ  Ｋ７３６１に規定の方法で全光線透過率及びヘイズ度を測定した。
なお、ヘイズ度は、（散乱光の光量）／（全光線透過光の光量）×１００の式より求められる。
【００３５】
［透明性の均一性］
透明紙を目視観察し、透明性の均一性を下記の基準で評価した。
◎：透明性の均一性に優れている。
○：透明性はほぼ均一、またはムラが小さく、目立たない。
△：透明性にムラはあるが、実用上問題ないと判断されるレベルである。
×：透明性にムラがあり、外観上及び実用上、問題がある。
【００３６】
［透明紙を通しての文字の読み取りやすさ］
透明紙に、文字が印刷された印刷物を重ね、透明紙を通して印刷物の文字を目視で見たときの、文字の読み取りやすさを下記の基準で評価した。
透明紙を通して文字が読み取りやすい程、透明紙を封筒の窓として用いたときに、宛先等を読み取りやすくなる。したがって、郵送用の窓付き封筒として適したものとなる。
○：印刷物の文字を問題なく読み取れる。
△：印刷物の文字を読み取ることがやや困難である。
×：印刷物の文字を読めない。
【００３７】
［寸法変化率］
得られた透明紙を、縦（抄紙時の流れ方向）が１．５ｃｍ、横（抄紙時の幅方向）が１０．０ｃｍとなるように裁断して試験片を作製した。その試験片を、温度２３℃、相対湿度５０％の環境下に２４時間放置した後、試験片の寸法を計測した。次いで、試験片を、温度２３℃、相対湿度８０％の環境下に８時間放置した後、試験片の寸法を測定した。次いで、試験片を、温度２３℃、相対湿度２５％の環境下に８時間放置し、試験片の寸法を測定した。
そして、｛（ｔ２−ｔ３）／ｔ１｝×１００の式より、寸法変化率を求めた。
ｔ１：相対湿度５０％の環境下に放置した後、且つ、相対湿度８０％の環境下に放置する前の透明紙の横の長さ
ｔ２：相対湿度８０％で放置した間に透明紙の横方向が変化した長さ
ｔ３：相対湿度２５％で放置した間に透明紙の横方向が変化した長さ
上記の寸法変化率が１．８％を超えると、実用上、寸法安定性が不充分となる。
【００３８】
［ボコツキ］
透明紙を、温度２３℃、相対湿度８０％の環境下に３時間放置した。その後、透明紙を目視観察し、ボコツキを下記の基準で評価した。
◎：ボコツキがみられない。
○：若干ボコツキはあるが、問題ないと判断されるレベルである。
△：ボコツキはあるが、実用上耐えられると判断されるレベルである。
×：ボコツキがひどく、実用上問題があると判断されるレベルである。
【００３９】
【表１】
2016060981.tif 000002
【００４０】
【表２】
2016060981.tif 000003
【００４１】
パルプの変則フリーネスが１００〜６００ｍｌであると共に１０質量％溶液の粘度が３５ｍＰａ・ｓ以下である水性樹脂を０．１〜５０質量％含む実施例１〜８の透明紙は、全光線透過率が大きく、ヘイズ値が小さかった。また、実施例１〜８の透明紙は、寸法変化率が小さく、ボコツキが生じにくかった。さらに、実施例１〜８の透明紙は、透明性の均一性、透明紙を通しての文字の読み取りやすさも良好であった。
これに対し、水性樹脂を含有しない比較例１の透明紙は、寸法変化率が大きく、ボコツキが起こりやすかった。また、比較例１の透明紙は、ヘイズ値が大きく、透明性が不均一であった。
１０質量％溶液のＢ型粘度が４０ｍＰａ・ｓの水性樹脂を含む比較例２の透明紙は、ヘイズ値が大きく、寸法変化率が大きく、ボコツキが起こりやすかった。また、比較例２の透明紙は、透明性の均一性が低く、透明紙を通して文字を読み取りにくかった。
パルプの変則フリーネスが５０ｍｌの比較例３の透明紙は、寸法変化率が大きく、ボコツキが起こりやすかった。
パルプの変則フリーネスが６１０ｍｌの比較例４の透明紙は、全光線透過率が小さく、ヘイズ値が大きく、透明性の均一性が低く、透明紙を通して文字を読み取りにくかった。